НЕРЕАКЦИОННОСПОСОБНЫЕ ГИДРОФИЛЬНЫЕ ПОЛИМЕРЫ С КОНЦЕВЫМИ СИЛОКСАНАМИ И ОБЛАСТИ ИХ ПРИМЕНЕНИЯ

1. Композиция, содержащая по меньшей мере один стабильный почти монодисперсный нереакционноспособный гидрофильный полимер, причем главная цепь указанного полимера содержит гидрофильный сегмент со степенью полимеризации от приблизительно 300 до приблизительно 10 000, а также линейный силиконовый сегмент, находящийся по меньшей мере на одном конце указанного нереакционноспособного гидрофильного полимера, причем указанный силиконовый сегмент содержит от приблизительно 6 до приблизительно 200 силоксильных звеньев, и указанный нереакционноспособный гидрофильный полимер ассоциирован через линейный силиконовый блок с силикон-гидрогелем.
2. Композиция по п.1, в которой указанный гидрофильный сегмент указанного нереакционноспособного гидрофильного полимера имеет степень полимеризации от приблизительно 500 до приблизительно 10 000.
3. Композиция по п.1, в которой указанный гидрофильный сегмент указанного нереакционноспособного гидрофильного полимера имеет степень полимеризации от приблизительно 500 до приблизительно 5 000.
4. Композиция по п.1, в которой указанный гидрофильный сегмент указанного нереакционноспособного гидрофильного полимера имеет степень полимеризации от приблизительно 500 до приблизительно 2 000.
5. Композиция по п.1, в которой гидрофильный сегмент и линейный силиконовый сегмент присутствуют в указанном нереакционноспособном гидрофильном полимере в соотношении, на основе степени полимеризации, от 13:1 до 500:1.
6. Композиция по п.5, в которой соотношение гидрофильного сегмента и линейного силиконового сегмента, на основе степени полимеризации, составляет от 30:1 до 200:1.
7. Композиция по п.5, в которой соотношение гидрофильного сегмента и линейного силиконового сегмента, на основе степени полимеризации, составляет от 70:1 до 200:1.
8. Композиция по п.1, в которой указанный гидрофильный сегмент является линейным или разветвленным.
9. Композиция по п.1, в которой указанный силиконовый сегмент содержит полидиалкилсилоксан, полидиарилсилоксан и их смеси.
1
4
10. Композиция по п.9, в которой указанный алкил выбран из C-Cалкила.
11. Композиция по п.9, в которой указанный полидиалкилсилоксан содержит полидиметилсилоксан или полидиэтилсилоксан.
12. Композиция по п.1, в которой указанный гидрофильный сегмент получают из мономеров, выбранных из группы, состоящей из виниламидов, виниллактонов, винилимидов, виниллактамов, гидрофильных (мет)акрилатов, (мет)акриламидов и их смесей.
13. Композиция по п.1, в которой указанный нереакционноспособный гидрофильный полимер получают путем:
(a) взаимодействия полидиалкилсилоксана с концевым гидроксилалкилом с 4-(бромметил)бензоилбромидом в присутствии по меньшей мере одного стерически затрудненного ненуклеофильного амина и последующего взаимодействия с анионом тиокарбонилтио для образования RAFT-агента с функциональным полисилоксаном, который имеет силиконовый сегмент и дитиосоединение на одном конце указанного силиконового сегмента;
(b) приведения в контакт RAFT-агента с функциональным полисилоксаном с по меньшей мере одним гидрофильным мономером, инициатором свободнорадикальной реакции и необязательным растворителем; и
(c) полимеризации указанного по меньшей мере одного гидрофильного мономера в присутствии RAFT-агента с функциональным полисилоксаном для образования гидрофильного сегмента на RAFT-агенте с функциональным полисилоксаном таким образом, чтобы дитиосоединение находилось на одном конце указанного гидрофильного сегмента, а силиконовый сегмент находился на противоположном конце.
14. Композиция по п.1, в которой указанный нереакционноспособный гидрофильный полимер получают путем:
(a) взаимодействия полидиалкилсилоксана с концевым силаном с 1-(хлорметил)-4-винилбензолом в присутствии катализатора и последующего взаимодействия с анионом тиокарбонилтио для образования RAFT-агента с функциональным полисилоксаном, который имеет силиконовый сегмент и дитиосоединение на одном конце указанного силиконового сегмента;
(b) приведения в контакт RAFT-агента с функциональным полисилоксаном с по меньшей мере одним гидрофильным мономером, инициатором свободнорадикальной реакции и необязательным растворителем; и
(c) полимеризации по меньшей мере одного гидрофильного мономера в присутствии RAFT-агента с функциональным полисилоксаном для образования гидрофильного сегмента на RAFT-агенте с функциональным полисилоксаном таким образом, чтобы дитиосоединение находилось на одном конце указанного гидрофильного сегмента, а силиконовый сегмент находился на противоположном конце.
15. Способ, включающий приведение в контакт силиконсодержащей контактной линзы с раствором, содержащим эффективное для уменьшения угла смачивания количество по меньшей мере одного стабильного почти монодисперсного нереакционноспособного гидрофильного полимера, содержащего в основной цепи указанного полимера гидрофильный сегмент со степенью полимеризации от приблизительно 300 до приблизительно 10 000 и линейный силиконовый сегмент, находящийся на по меньшей мере одном конце указанного нереакционноспособного гидрофильного полимера, причем указанный силиконовый сегмент содержит от приблизительно 6 до приблизительно 200 силоксильных звеньев, в условиях контактирования, допустимых для ассоциации указанного нереакционноспособного гидрофильного полимера с указанной силиконсодержащей контактной линзой.
16. Способ по п.15, в котором указанная контактная линза содержит силикон-гидрогелевую контактную линзу.
17. Способ по п.15, в котором указанное эффективное для уменьшения угла смачивания количество составляет по меньшей мере приблизительно 10 м.д.
18. Способ по п.15, в котором указанное эффективное для уменьшения угла смачивания количество составляет от приблизительно 10 м.д. до приблизительно 5 000 м.д.
19. Способ по п.15, в котором температура взаимодействия находится в диапазоне от приблизительно температуры окружающей среды до приблизительно 200°C.
20. Способ по п.15, в котором указанный раствор представляет собой водный раствор.
21. Способ, включающий
(a) получение реакционноспособной смеси, содержащей по меньшей мере один силиконсодержащий компонент и по меньшей мере один стабильный почти монодисперсный нереакционноспособный гидрофильный полимер, причем главная цепь указанного полимера содержит гидрофильный сегмент со степенью полимеризации от приблизительно 300 до приблизительно 10 000, а также линейный силиконовый сегмент, находящийся по меньшей мере на одном конце указанного нереакционноспособного гидрофильного полимера, причем указанный силиконовый сегмент содержит от приблизительно 6 до приблизительно 200 силоксильных звеньев, и
(b) отверждение указанной реакционноспособной смеси для получения контактной линзы.
22. Способ по п.21, в котором указанная реакционноспособная смесь дополнительно содержит по меньшей мере один гидрофильный компонент.
23. Способ по п.21, в котором указанная реакционноспособная смесь содержит от приблизительно 0,1 до приблизительно 50% вес. нереакционноспособного гидрофильного полимера.
24. Способ по п.21, в котором указанная реакционноспособная смесь содержит от приблизительно 1 до приблизительно 20% вес. нереакционноспособного гидрофильного полимера.
25. Способ по п.21, в котором указанная реакционноспособная смесь содержит от приблизительно 2 до приблизительно 15% вес. нереакционноспособного гидрофильного полимера.
26. Офтальмологическое устройство, содержащее силиконсодержащий полимер и по меньшей мере один стабильный нереакционноспособный гидрофильный полимер, в главной цепи которого содержатся гидрофильный сегмент со степенью полимеризации от приблизительно 300 до приблизительно 10 000 и линейный силиконовый сегмент на по меньшей мере одном конце указанного нереакционноспособного гидрофильного полимера, причем указанный силиконовый сегмент содержит от приблизительно 6 до приблизительно 200 силоксильных звеньев, причем указанный нереакционноспособный гидрофильный полимер ассоциирован через линейный силиконовый блок с указанным силиконсодержащим полимером и обеспечивает снижение абсорбции липидов в указанном офтальмологическом устройстве по меньшей мере на приблизительно 20% по сравнению с силиконсодержащим полимером.
27. Офтальмологическое устройство по п.26, в котором указанная абсорбция липидов составляет менее чем приблизительно 20 г/линзу.
28. Офтальмологическое устройство по п.26, в котором указанная абсорбция липидов составляет приблизительно 15 г/линзу или менее.
29. Офтальмологическое устройство по п.26, в котором указанный по меньшей мере один стабильный нереакционноспособный гидрофильный полимер содержит от 6 до 60 повторяющихся силоксильных звеньев.
30. Офтальмологическое устройство по п.26, в котором указанный гидрофильный сегмент указанного нереакционноспособного гидрофильного полимера имеет степень полимеризации от приблизительно 500 до приблизительно 10 000.
31. Офтальмологическое устройство по п.26, в котором указанный гидрофильный сегмент указанного нереакционноспособного гидрофильного полимера имеет степень полимеризации от приблизительно 500 до приблизительно 5 000.
32. Офтальмологическое устройство по п.26, в котором гидрофильный сегмент и линейный силиконовый сегмент присутствуют в указанном нереакционноспособном гидрофильном полимере в соотношении, на основе степени полимеризации, от 13:1 до 500:1.
33. Офтальмологическое устройство по п.32, в котором соотношение гидрофильного сегмента и линейного силиконового сегмента, на основе степени полимеризации, составляет от 70:1 до 200:1.
34. Офтальмологическое устройство по п.26, в котором указанный по меньшей мере один стабильный нереакционноспособный гидрофильный полимер дополнительно содержит от 6 до 20 повторяющихся силоксильных звеньев.
35. Офтальмологический раствор, содержащий по меньшей мере один стабильный нереакционноспособный гидрофильный полимер, причем главная цепь указанного полимера содержит гидрофильный сегмент со степенью полимеризации от приблизительно 300 до приблизительно 10 000 и линейный силиконовый сегмент, находящийся по меньшей мере на одном конце указанного нереакционноспособного гидрофильного полимера, причем указанный силиконовый сегмент содержит от приблизительно 6 до приблизительно 200 силоксильных звеньев, причем указанный нереакционноспособный гидрофильный полимер присутствует в эффективном для уменьшения угла смачивания количестве, и указанный офтальмологический раствор является прозрачным.
36. Офтальмологический раствор по п.35, в котором указанный по меньшей мере один стабильный нереакционноспособный гидрофильный полимер содержит от 6 до 60 повторяющихся силоксильных звеньев.
37. Офтальмологический раствор по п.35, в котором указанный по меньшей мере один стабильный нереакционноспособный гидрофильный полимер дополнительно содержит от 6 до 20 повторяющихся силоксильных звеньев.
38. Офтальмологический раствор по п.35, в котором указанный по меньшей мере один стабильный нереакционноспособный гидрофильный полимер присутствует в количестве от приблизительно 0,005 до приблизительно 2%.
39. Офтальмологический раствор по п.35, в котором указанный по меньшей мере один стабильный нереакционноспособный гидрофильный полимер присутствует в количестве от приблизительно 0,01 до приблизительно 0,5% вес.
40. Офтальмологический раствор по п.35, в котором указанный по меньшей мере один стабильный нереакционноспособный гидрофильный полимер содержит от 6 до 60 повторяющихся силоксильных звеньев.
41. Офтальмологический раствор по п.35, в котором указанный гидрофильный сегмент указанного нереакционноспособного гидрофильного полимера имеет степень полимеризации от приблизительно 500 до приблизительно 10 000.
42. Офтальмологический раствор по п.35, в котором указанный гидрофильный сегмент указанного нереакционноспособного гидрофильного полимера имеет степень полимеризации от приблизительно 500 до приблизительно 5 000.
43. Офтальмологический раствор по п.35, в котором гидрофильный сегмента и линейный силиконовый сегмент присутствуют в указанном нереакционноспособном гидрофильном полимере в соотношении, на основе степени полимеризации, от 13:1 до 500:1.
44. Офтальмологический раствор по п.43, в котором соотношение гидрофильного сегмента и линейного силиконового сегмента, на основе степени полимеризации, составляет от 70:1 до 200:1.
45. Офтальмологическое устройство по п.26, в котором указанный по меньшей мере один стабильный нереакционноспособный гидрофильный полимер дополнительно содержит от 6 до 20 повторяющихся силоксильных звеньев.